Brevet FR2299415A1 — publié le 19760827

Dans la pratique de la métallisation à chaud, on utilise comme fondant, aussi bien dans le procédé "humide" que dans le procédé "à sec", des systemes contenant essentiellement, soit du chlorure de zinc et du chlorure d'amionium, soit seulement du chlorure d'ammonium. Dans le procédé "humide", les objets mouillés par un décapant sont plongés dans un bain de métal en fusion recouvert d'une couche formée par un fondant à l'état liquide. Dans le procédé "à sec", les objets sont plongés dans une solution du fondant Celui-ci est séché, et les objets sont ensuite plongés dans le bain de métal pur. L'emploi du chlorure d'ammonium permet d'obtenir un bon effet "post-décapant" pour la métallisation à chaud. Aux températures nécessaires à la métallisation, le chlorure d'ammonium est en grande partie dissocié en ammoniaque et acide chlorhydrique. L' ammoniaque s'allie au chlorure de zinc présent en formant I 'a-i- nochlorure de zinc bien connus tres stable et peu visqueux. L' acide chlorhydrique libéré amène un effet post-décapant rerarqua- blement élevé. Aux températures de 3000 à 470 auxquelles la métallisation est effectuée, le c'chlorure d'a-onium possède toutefois une tension de vapeur très élevée, ces températures pouvant dépasser le point de sublimation du chlorure d'ammonium, qui est d'environ 350 . Il en résulte comme autre inconvénient que le chlorure & ammonium en excès forme à ces températures élevées, en se sublimant, des fumées blanches qui souillent l'atmosphère. L'objet de l'invention est d'obtenirun effet équivalent à celui du chlorure d'ammonium, par l'emploi de substances évitant la formation de fumées préjudiciables à l'économie corme à ltenvlron- nement. De façon inattendue, on a découvert un fondant ne formant pas de fumées, caractérisé par une teneur efficace en chlorure de lithium et ne contenant pas de chlorure d'ammonium. La remargua- ble action post-décapante du chlorure est ici effectuée par le chlorure de lithium. Suivant un iode de réalisation de l'invention, le fondant sans fumées est constitué par un mélange de chlorure de zinc, de chlorure de potassium, de chlorure de sodium, de chlorure de lithium, et éventuellement de chlorure de calcium. Un avantage de ce fondant est de se séparer parfaitement bien des objets à métalliser. Suivant une forme préférée de réalisation du fondant sans fumées, on utilise un mélange de 65 a' 85% de chlore de zinc, 10 à 35% de chlorures de potassium et de sodium, 2 à 8% de chlorure de lithium et O a' 6% de chlorure de calcium. Il y a avantage, pour abaisser la température de fusion et la viscosité du chlorure de zinc fondu, à utiliser les chlorures de potassium et de sodium sous la forme de leur mélange eutectique. Ce mélange -comprend, en poids, 56% de chlorure de potassium et 44% de chlorure de sodium. Suivant une forme préférée de mise en oeuvre de l'invention, le chlorure de lithium est ajouté à cet eutectique en proportions correspondant à l'eutectique KCl -LiCl. Cet eutectique est formé en poids de 55,?% de chlorure de potassium et de 44,3% de chlorure. de lithium. Le mélange eutectique ternaire a par suite la composition suivante 55,7 parties en poids de chlorure de potassium 43,8 parties en poids de chlorure de sodium 44,3 parties en poids de chlorure de lithium Le fondant sans fumées auivant l'invention peut être utilisé, soit sous forme de solution, soit à l'état fondu. L'invention sera exposée avec plus de détails dans les exemples qui suivent. EXEMPLE 1 On dissout, dans 200 parties d'eau, 100 parties en poids d'un mélange formé de 75 parties de chlorure de zinc, 20 parties de 1' eutectique des chlorures de potassium et de sodium, 4 parties de chlorure de lithine et une partie de chlorure de calcium. On obtient 230 parties en volumes d'une solution ayant une densité de 330 Baumé, soit 1,295 à 150. On plonge dans cette solution des.objets de fer, préalablement décapés, rincés à l'eau et encore humides. Cn évapore la solution pendant 15 minutes à une température de 180 C La métallisation est effectuée dans un bain due zinc son- teaant environ 1% de plomb et O,2% d'aluminium. Le fondant se pare de l'objet sans dégagement notable de fumées. L'objet est galvanisé de façon irréprochable. EXEMPLE 2 On fait fondre sur un bain de plomb contenant 2% d'étain et porté à une température de 3700, un mélange de 83,7 parties en poids de chlorure de zinc, de 11,3 parties de l'eutectique chlorure de potassium chlorure de sodium, et de 5 parties de chlorure de lithium. Il n'y a pratiquement aucun dégagement de fumées. Des objets de fer dcaps humides sont, de façon irréprochable, plombés lorsqu'ils sont plongés dans le octal à travers la couche de fondant liquéfié. REVENDICATION 1. Fondant sans fumées pour l'étamage, le zingage et le ployez bage a chaud dlobjets de fer, constitué par du chlorure de zinc, du chlorure de potassium, du chlorure de sodium, et éventuellenent du chlorure de calcium, caractérisé en ce qu'il contient également du chlorure de lithium, en quantité correstondant à la foration de l'eutectique chlorure de potassium-chlorure de lithium.